(57)【特許請求の範囲】
【請求項１】
２層以上からなる編地であって、少なくとも外層が単糸繊度０．２〜３．０デシテックスの仮撚捲縮加工糸から構成されるとともに、該編地の少なくとも１層が５０〜１２５コース／２．５４ｃｍかつ５０〜８０ウエール／２．５４ｃｍの編目密度を有し、該編地の通気度が５〜５０ｃｃ／ｃｍ2・ｓｅｃであって、吸水加工が施されており、かつ２ｓｅｃ以下の吸水性を有することを特徴とする保温編地。
ここで、該吸水性はＪＩＳ  Ｌ−１９０７に記載された滴下法により測定されたものである。
【請求項２】
少なくとも外層が捲縮率３〜４５％の仮撚捲縮加工糸で構成された請求項１に記載の保温編地。
【請求項３】
少なくとも１層が沸水収縮率１０〜４５％の高収縮糸で構成された請求項１または請求項２に記載の保温編地。
【請求項４】
少なくとも１層が、伸度５００〜８００％、かつ伸長弾性回復率７０〜９８％の弾性糸で構成された請求項１〜３のいずれか１項に記載の保温編地。
【請求項５】
編地の少なくともどちらか１側面が起毛加工を施された請求項１〜４のいずれか１項に記載の保温編地。
【発明の詳細な説明】
【０００１】
【発明の属する技術分野】
本発明は、一般衣料用・スポーツ衣料用などの防風性を有する保温編地に関し、さらに詳しくは、防風性と吸水性の両方の性能を有する保温編地に関する。
【０００２】
【従来の技術】
一般に、編地は織物などに比べてソフトな風合い及びストレッチ性に優れており、一般衣料用・スポーツ衣料用として広く使用されている。その反面、編地は織物と比べて通気性が高く、秋冬物として用いた場合、風が通り易く寒いという欠点を有している。この欠点を解消するために、従来より、編地の通気性を低減させる方法がいくつか提案されてきた。例えば編地の裏面に樹脂をコーテイングしたりフィルムを貼り合わせたりする方法、編地の裏面に高密度織物を積層して通気性を低下させる方法などが知られているが、これらの方法では、防風性は向上するものの、吸水性に乏しいため、発汗時に肌にべとつくという問題を有していた。さらには、風合いが硬いという欠点もあった。
【０００３】
一方、吸水性を有する編地としては綿などの吸水繊維や多孔繊維を用いて編成したものなどが知られており、かかる吸水繊維を用いて編地を編成すると、吸水性はあるものの、防風性に劣るという問題があった。
【０００４】
このように、防風性と吸水性の両方の性能を兼ね備えた編地の提供は、従来、十分にはなされていない。
【０００５】
【発明が解決しようとする課題】
本発明の目的は、上記従来技術の有する問題点を解消し、編地の風合い、外観品位、編地特性を大きく変化させることなく、防風性と吸水性を兼ね備え、着用快適性に優れた保温編地を提供することにある。
【０００６】
【課題を解決するための手段】
本発明者は、上記の課題を達成するために鋭意検討した結果、編地表面を構成する繊維の単繊度を細くすることにより、防風性が向上し、さらには吸水性も向上することを見出し、本発明を完成するに至った。
【０００７】
かくして、本発明によれば、
「２層以上からなる編地であって、少なくとも外層が単糸繊度０．２〜３．０デシテックスの仮撚捲縮加工糸から構成されとともに、該編地の少なくとも１層が５０〜１２５コース／２．５４ｃｍかつ５０〜８０ウエール／２．５４ｃｍの編目密度を有し、該編地の通気度が５〜５０ｃｃ／ｃｍ2・ｓｅｃであって、吸水加工が施されており、かつ２ｓｅｃ以下の吸水性を有することを特徴とする保温編地。ここで、該吸水性はＪＩＳ  Ｌ−１９０７に記載された滴下法により測定されたものである。」が提供される。
【０００８】
この際、少なくとも外層を構成する繊維が、捲縮数３〜４５％の仮撚加工糸であることが編地の防風効果を高める上で好ましく、また、少なくとも１層の編目密度を５０〜１２５コース／２．５４ｃｍ、５０〜８０ウエール／２．５４ｃｍの範囲内とすることにより、優れた防風性と吸水性が得られる。かかる編地の吸水性としては２ｓｅｃ以内であることが好ましい。さらには、着用快適性のより優れた編地を得るために高収縮糸や弾性糸を使用したり、該編地の表面に起毛加工を施すことなどが好ましく例示される。
【０００９】
【発明の実施の形態】
以下、本発明の保温編地を詳細に説明する。
【００１０】
まず、本発明の保温編地は２層以上からなるものであり、編地の層数は特に限定されないが、ソフトな風合いを維持しながら多様な機能を付与する上で、外層、内層の２層、若しくは外層、中層、内層の３層が好ましい。かかる各層を構成する繊維の種類としては、ポリエステル、ポリアミド、ポリオレフィン、ポリアクリルニトリルなどの合成繊維を使用することができ、特にポリエステル繊維で全ての層を構成することが好ましい。ここでいうポリエステル繊維としては、テレフタル酸を主たるジカルボン酸成分とし、少なくとも１種のグリコール、好ましくはエチレングリコール、トリメチレングリコール、テトラメチレングリコールなどから選ばれた少なくとも１種のアルキレングリコールを主たるグリコール成分とするポリエステルからなるものである。
【００１１】
次に、本発明の保温編地において、少なくとも外層を構成する仮撚捲縮加工糸の単糸繊度が、０．２〜３．０デシテックス（好ましくは０．３〜１．０デシテックス）の範囲にある必要がある。単糸繊度をかかる範囲内とすることにより、編目のカバー性が向上し、防風効果が得られ易くなるとともに吸水性も向上する。ここで、単糸繊度が０．２デシテックス未満では、編目のカバー性は向上するものの、編地のピリング性及びスナッギング性が悪化し、好ましくない。一方、単糸繊度が３．０デシテックスを越えると編目のカバー性が低下し、編地に防風性を付与しにくくなる。また、総繊度は特に限定はされないが、風合いの点で３０〜１００デシテックスの範囲にあるものが好ましい。
【００１２】
外層を構成するかかる繊維の形態としては、マルチフィラメントでもステープルでもよいが、編目のカバー性を向上させるためには、マルチフィラメントに仮撚捲縮加工を施した仮撚捲縮加工糸が使用される。特に、捲縮率が３〜４５％（特に好ましくは１０〜３０％）の仮撚捲縮加工糸を使用することが好ましい。該捲縮率が３％未満では、捲縮加工糸による編目のカバー効果が十分発現されないおそれがあり、４５％を越える場合には、編地の風合いが低下する傾向にある。なお、かかる仮撚捲縮加工糸は、公知の方法により製造でき、仮撚加工の方法としてスピンドル仮撚、フリクションデイスク仮撚、ベルト仮撚が例示され、いずれの仮撚加工法を選択してもよい。
【００１３】
本発明の保温編地において、外層は上記のような単糸繊度、繊維の形態を有する繊維で構成されるが、外層以外の層については、構成する繊維の種類、単糸繊度、繊維の形態とも特に限定されるものではない。
【００１４】
また、防風性をより高めるために、編地を２層以上の多層構造とし、編地の少なくとも１層（より好ましくは編地中層及び／又は内層）を高収縮ポリエステルフィラメント糸で構成することが好ましく、かかる編地構成により、編地の伸びを制限し、高密度を維持することできるので優れた防風性が得られる。該高収縮ポリエステルフィラメント糸としては、公知の糸が使用され、エチレンテレフタレートを主たる繰り返し単位とし、第３成分を８〜３０モル％（テレフタル酸成分に対して）共重合したポリエステルが例示され、該第３成分としては、例えばイソフタル酸、ナフタレンジカルボン酸、アジピン酸、セバシン酸等の２官能性ジカルボン酸、ネオペンチルグリコール、ブタンジオール、ジエチレングリコール、プロピレングリコール等のジオール化合物等を使用したもので良い。また、該高収縮ポリエステルフィラメント糸は、その沸水収縮率が１０〜４５％の範囲にあるものが好ましく使用される。
【００１５】
次に、本発明の保温編地において少なくとも１層の編目密度を４５コース以上（好ましくは５０〜１２０コース）／２．５４ｃｍ、かつ４５ウエール以上（好ましくは５０〜８０ウエール）／２．５４ｃｍとする必要がある。かかる編地密度が４５コース未満／２．５４ｃｍまたは、４５ウエール未満／２．５４ｃｍでは、十分な防風性が得られず好ましくない。また、編地密度が１２０コース／２．５４ｃｍを越えるか、もしくは８０ウエール／２．５４ｃｍを越えると密度が高くなりすぎるため、防風性は得られるものの、吸水性が悪化したり、ソフトな風合いが損なわれる恐れがある。なお、本発明の保温編地において、全層の編目密度を上記範囲内とすることにより、防風効果がさらに向上し、好ましい。また、本発明の保温編地は上記の編目密度で編成され、得られる編地は、１００ｇ／ｍ2以上の目付けとすることが好ましい。これにより、後に述べる防風性が得られ易い。
【００１６】
さらに、本発明の保温編地は、５〜５０ｃｃ／ｃｍ2・ｓｅｃ（好ましくは７〜４０ｃｃ／ｃｍ2・ｓｅｃ）の通気度を有するものである。該通気度が５０ｃｃ／ｃｍ2・ｓｅｃを越えるものは防風性が低く、該通気度が５ｃｃ／ｃｍ2・ｓｅｃ未満では、通気性が低いために、編地を使用した衣服の着用時に蒸れやべとつき感を与え、好ましくない。ここでかかる範囲の通気度を有する編地は、２８ゲージ以上の経編機又は丸編機を用いて、前記の繊維構成、編目密度で編成することにより得られる。なお、編地組織としては、経編や丸編の編方による公知のものを使用することができ、特に限定はされない。
【００１７】
本発明の保温編地は、上記の繊維構成及び編目密度で編成され、上記の通気度を有する編地であり、さらには吸水加工が施されたものである。編地に吸水加工を施すことにより、本発明の主目的である防風性と吸水性を兼ね備えことができる。かかる吸水加工を施す方法としては、編地にＰＥＧジアクリレートおよびその誘導体やポリエチレンテレフタレート−ポリエチレングリコール共重合体などの親水化剤を染色時に同浴加工することが好適に例示される。ここで編地の吸水性はＪＩＳ  Ｌ−１９０７に記載された滴下法で測定して２ｓｅｃ以下（より好ましくは１ｓｅｃ以下）であることが好ましく、かかる吸水性を編地に付与するとにより、着用快適性に優れた編地が得られる。
【００１８】
また、本発明の保温編地において、編地を２層以上の多層構造とし、少なくとも１層（好ましくは編地中層および／又は内層）に弾性糸を配置し、編成することにより、本発明の主目的である防風性と吸水性に加えて、ストレッチ性をも付与することできる。かかる弾性糸としてはポリエーテルエステル系弾性糸やポリウレタン系弾性糸が例示され、中でも伸度５００〜８００％、弾性回復率７０〜９８％の弾性糸が特に好ましく例示される。
【００１９】
さらには、本発明の保温編地において、該保温編地の少なくともどちらか１側面に起毛加工を施すことにより、保温効果を高めることができる。なお、かかる起毛加工は常法の方法でよく、染色加工の前、又は後の工程で行うことができる。
【００２０】
本発明の保温編地は、用途、使用形態により、撥水剤、蓄熱剤、紫外線遮蔽あるいは制電剤、抗菌剤、消臭剤、防虫剤、蓄光剤、再帰反射剤等の機能を付与する他の各種加工を付加適用してもよい。
【００２１】
【実施例】
以下、本発明の保温編地を実施例をあげて詳細に説明するが、本発明はこれらによって限定されるものではない。なお、実施例で使用する特性の測定は、下記に示す通りである。
（１）捲縮率
枠周：１．１２５ｍの巻き返し枠を用いて荷重：４９／５０ｍＮ×９×トータルテックス（０．１ｇ×トータルデニール）をかけて一定の速度で巻き返し、巻き数：１０回の小綛を作り、該小綛を捩じり２重の輪状にしたものを捲縮測定板にかけ、初荷重：４９／２５００ｍＮ×２０×９×トータルテックス（２ｍｇ×２０×トータルデニール）、及び重荷重：９８／５０ｍＮ×２０×９×トータルデシテックス（０．２ｇ×２０×トータルデニール）を負荷した後、１分経過後の綛長：Ｌ０を測定する。測定後直ちに重荷重を除き１分以上経過後、沸水中に初荷重をかけたまま入れて３０分間処理し、該沸水処理の後に初荷重を除き、フリーの状態で２４時間自然乾燥させる。乾燥後再び小綛を前記と同様に捲縮測定板にかけ、前記の初荷重及び重荷重を負荷し、１分経過後に綛長：Ｌ１を測定し、直ちに重荷重を取り除く。除重１分後の綛長Ｌ２を測定し、次式により捲縮率を算定する。
捲縮率（％）＝｛（Ｌ１−Ｌ２）／Ｌ０｝×１００
【００２２】
（２）通気度
ＪＩＳ  Ｌ−１０１８に記載されたフラジール型通気性試験法により測定し、防風性の代用特性とした。
【００２３】
（３）吸水性
ＪＩＳ  Ｌ−１９０７に記載された滴下法により測定する。
【００２４】
（４）伸度
ＪＩＳ  Ｌ−１０１３に記載された方法により測定する。
【００２５】
（５）弾性回復率
ＪＩＳ  Ｌ−１０１３に記載された方法により測定する。
【００２６】
［実施例１］
ポリエステルフィラメント糸（３３デシテックス、単糸数：１２、沸水収縮率：１０％）をバック筬に供給し、ポリエステル仮撚り捲縮糸（５６デシテックス、単糸数：７２、捲縮率２０％）をフロント筬に供給し、ゲージ数３６により、ハーフ組織（バック：１０／１２、フロント：２３／１０による編方）で編成して経編物とし、該経編物を通常の精錬仕上げ工程に供給して編地（目付け：１７０ｇ／ｍ2、編目密度：外層、内層ともに９５コース／２．５４ｃｍ、６０ウエール／２．５４ｃｍ）を得た。さらに、該編地を染色工程で親水化剤（ポリエチレンテレフタレート−ポリエチレングリコール共重合体）と同浴処理を行うことにより、該編地に吸水性を付与した。
【００２８】
［実施例２］
ポリエステル仮撚り捲縮糸（３３デシテックス、単糸数：３６、捲縮率：２０％）をバック、フロント筬に供給し、ポリエーテルエステル弾性（４４デシテックス、単糸数：１、伸度６５０％、弾性回復率８５％）をミドル筬に供給し、ゲージ数２８により、サテン組織（バック：１０／１２、ミドル：１２／１０、フロント：３４／１０による編方）で編成して経編物とし、該経編物を通常の精錬仕上げ工程に供給して編地（目付け：２５９ｇ／ｍ2、編目密度：外層、中層、内層ともに１０３コース／２．５４ｃｍ、５６ウエール／２．５４ｃｍ）を得た。さらに、該編地を染色工程で親水化剤（ポリエチレンテレフタレート−ポリエチレングリコール共重合体）と同浴処理を行うことにより、該編地に吸水性を付与した。
【００２９】
［実施例３］
実施例１と同じ糸使いおよび同じ組織で、密度だけ変えて経編物を編成し、該経編物を通常の精錬仕上げ工程に供給して編地（目付け：２１０ｇ／ｍ2、編目密度：外層、内層ともに１３５コース／２．５４ｃｍ、８１ウエール／２．５４ｃｍ）を得た。さらに、該編地を染色工程で親水化剤（ポリエチレンテレフタレート−ポリエチレングリコール共重合体）と同浴処理を行うことにより、該編地に吸水性を付与した。
【００３０】
［比較例１］
ポリエステルフィラメント糸（８４デシテックス、単糸数：２４、沸水収縮率：１０％）をバック筬に供給し、ポリエステルフィラメント糸（８４デシテックス、単糸数：２４、沸水収縮率１０％）をフロント筬に供給し、ゲージ数２２により、ハーフ組織（バック：１０／１２、フロント：２３／１０による編方）で編成して経編物とし、該経編物を通常の精錬仕上げ工程に供給して編地（目付け：１７０ｇ／ｍ２、編目密度：外層、内層ともに６０コース／２．５４ｃｍ、３５ウエール／２．５４ｃｍ）を得た。さらに、該編地を染色工程で親水化剤（ポリエチレンテレフタレート−ポリエチレングリコール共重合体）と同浴処理を行うことにより、該編地に吸水性を付与した。
【００３１】
以上の実施例１〜３及び比較例１で得られた編地について、防風性の代用特性としての通気度及び吸水性の評価を行った。表１にその結果を示す。
【００３２】
【表１】
0003853175.tif 000002
【００３３】
表１に示すように、実施例１、２による編地では、編地表面が、細い単繊度を有する繊維に覆われ、かつ、所定の編目密度であるため、低通気度で防風性に優れた編地が得られた。また、吸水性も良好であった。実施例３による編地では、高密度であるため、やや吸水性に劣る編地となった。一方、比較例１の編地では、吸水性は良好であったが、通気度の大きいものであった。
【００３４】
【発明の効果】
本発明の保温編地は、通気性が低減されているため優れた防風性を有するとともに吸水性も兼ね備えている。このため、本発明の保温編地は、一般衣料用途をはじめスポーツ衣料用途の秋冬物素材として防風性、吸水性、着用快適性に極めて優れたものである。